(57)【特許請求の範囲】
【請求項１】
平均気孔径が５μｍ以上で２０μｍ以下、かつ気孔径分布に極大値が二つ以上であり、前記各極大値の少なくとも一つが２２μｍ以上で５０μｍ以下又は２５μｍ以上で５０μｍ以下であることを特徴とするポーラス質耐火物。
【請求項２】
請求項１のポーラス質耐火物を用いたことを特徴とするガス吹きタンディッシュ上ノズル。
【請求項３】
前記ポーラス質耐火物に非ポーラス状の緻密質材料を組み合わせたことを特徴とする請求項２記載のガス吹きタンディッシュ上ノズル。
【発明の詳細な説明】
【技術分野】
【０００１】
本発明は、ガス吹き用ポーラス質耐火物およびそれを用いたガス吹きタンディッシュ上ノズルに関し、特に、鋳造中のアルミナ付着抑制に安定した作用を得るようにするための新規な改良に関する。
【背景技術】
【０００２】
一般に、溶鋼の連続鋳造において、ガス吹きタンディッシュ上ノズル１は、図４に示すように、溶鋼を溜めるタンディッシュの底部にある羽口耐火物２に施工され、ガス吹きタンディッシュ上ノズル１の内管１ａを通過する溶鋼にガスを吹きこむ役割を持つ。ガスを吹き込まれた溶鋼はスライドバルブ装置１０の上プレート３, 下プレート４,さらに 下ノズル５を通過して浸漬ノズル６から鋳型（モールド）７へ注入される。この溶鋼はモールド７によって冷却され、凝固した鋼は鋳型７下側から連続的に引き出され鋼片となる。連続鋳造において溶鋼にガスを吹き込む目的は、溶鋼中の不純物（アルミナ等）がガス吹きタンディッシュ上ノズル１や浸漬ノズル６の内管１ａに付着することによって発生する孔詰まりを防止すること、さらに鋳型７内で吹き込んだ気泡が介在物を取り込み、浮上分離させ鋼の品質を向上させることなどが挙げられる。鋼の連続鋳造において、上記の孔詰まりや溶鋼中の介在物は、鋳造の生産性や鋳造した鋼片の品質に多大な悪影響を与えるため、ガス吹きタンディッシュ上ノズル１は連続鋳造において非常に重要な耐火物となっている。
【０００３】
前記ガス吹きタンディッシュガス上ノズル１において、ガスが通過する部分は通気性のポーラス質耐火物で構成される。溶鋼に吹き込まれるガスはポーラス質耐火物に形成される気孔を通過するため、ポーラス質耐火物の通気特性はガス吹きタンディッシュ上ノズル１の機能に重要な影響を与える。
一方、溶鋼の連続鋳造においてガス吹きタンディッシュ上ノズル１そのものにアルミナ等による孔詰まりが発生し、大きな問題となっている。孔詰まり発生の機構は以下の通りである。すなわち、
図４に示す通り、ガス吹きタンディッシュ上ノズル１の直下にはスライドバルブ装置１０が設置される。このスライドバルブ装置１０は、図６に示す上プレート３の上孔８と下プレート４の下孔９が重なる開孔部１１（斜線部）の面積を、図５の下プレート４をスライドさせることで変化させ鋳型７内に注入する溶鋼量を調節する役割を持つ。実際の鋳造時には、上プレート３〜タンデッィシュガス吹き上ノズル１の内管１ａ内において、図５に示されるように、開孔部直上領域Ａと開口部からはずれた領域Ｂでは溶鋼流速に大きな差が生じ、開孔部１１からはずれた領域Ｂの流速が遅くなる。その為、同一水平断面において溶鋼流速に差が生じ、その結果圧力差が発生する。溶鋼流の圧力差は前記ガス吹きタンディッシュ上ノズル１から溶鋼内へのガスの吹き込みやすさに影響し、ガス吹きタンディッシュ上ノズル１からのガス吹きが不安定になる。すなわち、流速が速い部分では動圧の影響で圧力が低下するため吹き込みガスの背圧も下がり、ガスをノズル内管に吹き込みやすくなり、流速が遅い部分では逆に圧力が増加し、ガスを内管１ａに吹き込み難い状態になると考えられる。このようにガスが吹き込み難くなる所では、アルミナ付着が助長され孔が詰まりやすくなる。実機のガス吹きタンディッシュ上ノズル１内に発生するアルミナ付着は、図５に示されるように、スライドバルブ装置１０の絞り直上の流速が遅くガスが出難い部分に付着物Ｃが付着する場合が多く、スライドバルブ装置１０の絞りによるガス吹きタンディッシュ上ノズル１のアルミナ付着防止効果への悪影響は連続鋳造において大きな障害となっている。
【０００４】
この問題を解決するために、例えば、特許文献１はガス吹き込みの背圧が１．２kg/cm2以上でかつガス吹き込み流量が５〜１０Nl/minであることを特徴とするガス吹きタンディッシュ上ノズルを提案している。この提案では吹き込むガスの背圧を上げることによりノズル内管に均一なガス吹きを実現しようとしたものであるが、気孔率の多少のばらつきが残っているため吹き込み背圧を高くするだけではアルミナ防止効果が十分ではない。
【０００５】
また、特許文献２はポーラス質耐火物のガス通過用の気孔が平均径で２５μm以下に形成されていることを特徴としたガス吹きタンディッシュ上ノズルを提案している。この提案も管内の均一なガス吹きを目的としたものであるが、気孔の平均径を２５μm以下にして内管に均一にガスを吐出できてもアルミナ防止効果は十分ではなかった。
【０００６】
また、特許文献３はポーラス質耐火物のかさ密度が３．０g/cm3以上３．２g/cm3である上ノズルを提案している。この提案ではかさ密度が３．０g/cm3以上３．２g/cm3以下としてポーラス質耐火物から吹き込まれる気泡の平均径が２０μm以下となり、微細な気泡が出ることでアルミナ付着防止効果が向上するとしているが、それだけでは十分なアルミナ付着防止効果が得られていない。またガス吹きタンディッシュ上ノズルを製造する際、ノズル形状に成型するために鉄製の型枠を使用して高圧力で成形するが、上記のかさ密度を得るためには通常より大きな成形圧力が必要となり、型枠の寿命を低下させ製造コストが増してしまうデメリットがある。
【０００７】
また、特許文献４ではポーラス質耐火物を上部と下部に仕切り鉄皮で区分けしてそれぞれ別個にガスを供給するとともに、本体の上部側をポーラス質耐火物と緻密質耐火物とで積層させてガス吐出面積を縮小し、ポーラス質耐火物として球状粒子と破砕粒子との混合物を用い好ましくは平均気孔径を１０〜１５μmにしたことを特徴とするガス吹きタンディッシュ上ノズルをそれぞれ考案しているが、ポーラス質耐火物の気孔径が小さくなりすぎるとモールド内で気泡による介在物浮上効果が低下し、凝固する溶鋼内に捕獲され鋳片の品質を低下させてしまう問題がある。
【先行技術文献】
【特許文献】
【０００８】
【特許文献１】特開２０００−８４６４７号公報
【特許文献２】特開平２−３０７６５４号公報
【特許文献３】特許第４２４０９１６号公報
【特許文献４】特開平５−１０４２１５号公報
【発明の概要】
【発明が解決しようとする課題】
【０００９】
本発明の発明者らは、前述の従来技術によってアルミナ付着の抑制が不十分であった理由を考察し、それに対する対策を考案、検証することで本発明に至った。
すなわち、これらの従来の技術ではガスの通り道となるポーラス質耐火物の気孔を小さくすることや厚みを厚くすることによってガス背圧を上げて、ポーラス質耐火物から均等にガスを出しアルミナ付着の防止を図っているが、気孔径が小さくなるとポーラス質耐火物を通過する時の圧損が大きくなり吐出時のガス流速が遅くなるため溶鋼を攪拌することによるアルミナ付着防止効果が小さくなると考えられる。特に上記のプレート絞り直上のアルミナ付着抑制のためには、絞りにより溶鋼流速が遅くなっている部分の溶鋼の活性化を図る必要があり、従来の技術ではアルミナ付着の抑制が不十分であるものと考えられる。
ガス吹きタンディッシュ上ノズルのガス吹きを不安定にする原因であるプレートによる絞り直上の水平断面における圧力差の影響は、ガス背圧を高くして溶鋼の圧力変化の影響を受けにくくすることで改善できる。しかしながら、従来の発明ではガス背圧の向上、あるいは気孔径を小さくすることだけではアルミナ付着を抑制するには不十分であったため、本発明者らはガス吹きによる溶鋼攪拌効果を向上することによりさらにアルミナ付着防止効果を向上することを考えた。
【００１０】
すなわち、ガスによる溶鋼攪拌効果を向上させるためには、吹き込むガスの流速を早くすることが有効と考えられる。従来の発明のように高い背圧を維持するために高圧成形による気孔径の微細化や厚さを厚くする手法では圧力損失が増してガスが内管へ吐出する時の速度は増加しない。その問題を解決するために、発明者らは気孔径を制御してガスが通気し易い大きい気孔と、背圧を増加させるための小さい気孔とを共存させることによって、背圧の向上と攪拌作用を両立させることができることを見出した。
さらには、大きい気孔と小さい気孔とを共存させることで、耐火物内の気孔率の少しのバラツキがあっても、通気性に対する影響が少なくなることを見出した。
【課題を解決するための手段】
【００１１】
本発明によるガス吹き用ポーラス質耐火物は、平均気孔径が５μｍ以上で２０μｍ以下、かつ気孔径分布に極大値が二つ以上あり、前記各極大値のうちの少なくとも一つが２０μｍ以上で５０μｍ以下又は２５μm以上で５０μm以下であるポーラス質耐火物であり、また本発明によるガス吹きタンディッシュ上ノズルは、請求項１のガス吹き用ポーラス耐火物を用いた構成であり、また、前記ガス吹き用ポーラス耐火物に非ポーラス性の緻密質材料が組み合わせられている構成である。
【発明の効果】
【００１２】
本発明によるガス吹き用ポーラス質耐火物およびそれを用いたガス吹きタンディッシュ上ノズルは、以上のように構成されているため、次のような効果を得ることができる。
すなわち、平均気孔径が５μｍ以上で２０μｍ以下、かつ気孔径分布に極大値が二つ以上あり、前記各極大値のうちの少なくとも一つが２２μｍ以上で５０μｍ以下又は２５μm以上で５０μm以下であるポーラス質耐火物を用いているため、鋳造中のアルミナ付着抑制に安定した効果を有するガス吹きタンディッシュ上ノズルを得ることができる。
【図面の簡単な説明】
【００１３】
【図１】本発明によるガス吹きタンディッシュ上ノズルを示す概略構成図である。
【図２】図１の要部の拡大図である。
【図３】図１のガス吹きタンディッシュ上ノズルのポーラス質耐火物の構成を示す各種（ａ，ｂ，ｃ，ｄ）の模式図である。
【図４】従来の連続鋳造装置の要部を示す構成図である。
【図５】従来のガス吹きタンディッシュ上ノズルの付着物を示す説明図である。
【図６】従来の上、下プレートの孔が重なる開孔部の面積を示す説明図である。
【発明を実施するための形態】
【００１４】
本発明は、鋳造中のアルミナ付着抑制に安定した作用を得るようにしたガス吹き用ポーラス質耐火物およびそれを用いたタンディッシュ上ノズルを提供することを目的とする。
【実施例】
【００１５】
以下、図面と共に本発明によるガス吹き用ポーラス質耐火物およびそれを用いたタンディッシュ上ノズルの好適な実施の形態について説明する。
尚、本発明で記述するポーラス質耐火物１３の平均気孔径はメディアン径と同義であり、平均気孔径は２０μｍ以下でなければ背圧向上による内面全体からの均一なガス吹き込み効果が得られず、５μｍ以下になると圧力損失が大きくなり過ぎ、十分なガス吹き込み量が得られないため５μｍ以上が好ましい。より好ましくは、７〜１７μｍである。
また、本発明で記述するポーラス質耐火物１３の気孔径分布について説明する。この気孔径分布は、横軸に気孔径を対数表示した値を表示し、縦軸に体積比率を表示したヒストグラムによって示される。気孔径分布の極大値については、ガスが通りやすい大きい気孔と、背圧を増加させるための小さい気孔が必要なため極大値が２つ以上必要である。十分なガス吐出速度を確保するためには少なくとも一つ以上の極大値が２０μｍ以上である必要がある。また一つ以上の極大値５０μｍ以上になると大きな気孔を通じたガスの吐出が多くなって背圧が低下するため好ましくない。このため５０μｍ以下であることが好ましい。より好ましくは、２５〜５０μｍである。
また、極大値が２０μｍ以上となる必要がある理由は必ずしも定かでないが、以下のように考えられる。すなわち、極大値を持たない場合、上ノズルの気孔径が連続的に変化しているため内面全体から吐出される気泡の速度差が小さく一様に吐出される。それに対し、極大値を持つ場合、ガスは内面全体から一様に吐出されるのではなく、局所的に見た場合一部では勢いよく吐出され、その他の部分ではソフトに吐出されることにより、吐出速度が大きい部分と小さい部分の差が強調されることになり、ノズル内面での溶鋼攪拌効果がより発揮されるものと推定される。
またポーラス質耐火物１３の気孔径は、使用する原料の粒径の影響を受けるため、使用原料の粒径を調整することにより、気孔径分布を調整することができる。
【００１６】
以下、本発明によるポーラス質耐火物１３を用いたガス吹きタンディッシュ上ノズルの製造方法について説明する。まず、原料である粉体を所定の量比で配合し、液状のバインダーを加えてミキサーで混練する。その混練物をノズル形状に成型するために、ノズル形状の型枠に混練物を入れ、オイルプレス等の高圧成形機で圧縮してノズル形状の成形体を得る。その成形体を乾燥・焼成してガス吹きタンディッシュ上ノズルれんがが製造される。製造したノズルれんがは、図１のようにポーラス質耐火物１３のガスの通り道となる空間１Ａを確保する形で鉄ケース１２を被せ、鉄ケース１２とポーラス質耐火物１３との間にシール材１４を挟み、ガスが鉄ケース１２とポーラス質耐火物１３の隙間から外部へ逃げないように固定してガス吹きタンディッシュ上ノズル１を得ることができる。鉄ケース１２に孔をあけてその穴にパイプ１５を溶接し、そのパイプ１５から空間１Ａにガスを吹き込み、ポーラス質耐火物１３を通して溶鋼にガスを吹き込むことができる構造とする方法が一般的であるが、パイプからポーラス質耐火物までガスが漏れることなく導入することができれば、特に構造は規定しない。
尚、前記ガス吹きタンディッシュ上ノズルの外形は特に規定するものではなく、タンディッシュ底部に固定することができればどのような形状でも適用できる。
【００１７】
また、ガス吹きタンディッシュ上ノズル１全体を本発明によるポーラス質耐火物１３で構成しても良いが、図３ａ〜ｄに示すように、ガスを通さない非ポーラス状の緻密質材料２０と組み合わせることによって複数の箇所にポーラス質耐火物１３を配設した構造もできる。その場合、別のポーラス質耐火物１３と組み合わせることも可能である。このようにガス吹きタンディッシュ上ノズル１でのポーラス質耐火物１３の構成については多種多様であるが、このポーラス質耐火物１３は特に構造を規定するものではなくどのような構造であってもその効果が制限されるものではない。
前記ガス吹きタンディッシュ上ノズル１は鋼の連続鋳造設備において図４に示すようにタンディッシュ底部の羽口にモルタル等により施工され、その下にスライドバルブ装置１０、下ノズル５、浸漬ノズル６を設置して使用される。溶鋼は内管１ａを通り、その溶鋼に図１のAr等の不活性ガスを吹き込む。ガス吹きタンディッシュ上ノズル１のパイプ１５を圧力計や流量計と接続されたガス導入用のパイプ(図示せず)と接続し、所定のガス圧力をかけてガス流量を調整しながら連続鋳造を行う。
使用時のガス流量やガス圧力は特に限定するものではないが、一般的には２〜３０Nl/minのガス量で使用される。
【００１８】
本発明は、ポーラス質耐火物を構成する原料については特に指定するものではないが、例えばアルミナ、スピネル、マグネシア、ムライト、ボーキサイト、アンダルサイト、ジルコニア、粘土、アルミナ・ジルコニア、ジルコニア・ムライト、クロミア、ジルコンなど耐火物の原料として使用できる人工原料、天然原料が好ましい。
【００１９】
また、前記ガス吹きタンディッシュ上ノズル１の製造方法についても特に指定するものではないが、一般的には前述の原料にバインダーを添加して混練した練り土を、成形機でノズル形状に成形し乾燥、焼成してノズル１を製造する。
次に、本発明によるポーラス質耐火物１３の実施例および比較例について、以下の表１および表２を用いて説明する。
【００２０】
【表１】
0005630459.tif 000002
【００２１】
【表２】
0005630459.tif 000003
【００２２】
表１に示す比較例と表２に示す実施例に示すポーラス質耐火物１３を適用し、図３の（ｄ）の構造のガス吹きタンディッシュ上ノズル１を製造した。
前記ポーラス質耐火物１３の平均気孔径と気孔径分布は水銀ポロシメーターにより測定した値である。また、製造したノズルを鋳造時間３０〜５０分、連々数５〜９回、ガスを吹き込む圧力は０．８kg/cm2以上の条件でAlキルド鋼スラブの連続鋳造に使用して、浸漬ノズルやガス吹き上ノズル内管へのアルミナ詰まりによる鋳造時間の延長や鋳造中止等の生産性疎外トラブルの発生比率と鋼片の品質により使用結果を評価した。生産性阻害トラブルの発生比率は２０本使用しての発生比率で５％以下であれば効果があったと判断した。
【００２３】
前述の表１の比較例１は平均気孔径が３０μｍで請求項より大きく、気孔径分布の極大値は一つのみで３０μｍである。平均気孔径が大きく組織が緻密でないため背圧が上がりにくく不均一なガス吹きとなりアルミナ付着防止効果が劣ると考えられる。
比較例２は平均気孔径１５μｍで請求項の範囲内であるが、気孔径分布の極大値が２０μ以下であるため、大きい気孔がなく、ガスによる攪拌効果が劣ると考えられる。
比較例３は平均気孔径１０μｍで請求孔の範囲内であるが、２つある気孔径分布の極大値がいずれも２０μ以下であるため大きい気孔がなく、ガスによる攪拌効果が劣ると考えられる。また、吐出する気泡が小さく、モールド内での介在物除去能力に劣るため鋼片品質異常も発生したと推測される。
比較例４は平均気孔径４μｍで、気孔径分布の極大値が２０μｍ以下であるため、大きい気孔がなく、ガスによる攪拌効果に劣ると考えられる。また、気孔径が過度に小さいため吐出する気泡が小さくモールド内での介在物除去能力に劣るため鋼片品質異常が発生したと推測される。
【００２４】
前述の表２の実施例１は平均気孔径１０μｍで請求項の範囲内であり、２つある気孔径分布のうち２０μｍ以上の極大値が３５μｍである。
実施例２は平均気孔径１５μｍで請求項の範囲内であり、３つある気孔径分布のうち２０μm以上の極大値が３０μｍである。
実施例３は平均気孔径６μｍで請求項の範囲内であり、２つある気孔径分布のうち２０μm以上の極大値が２６μｍである。
実施例４は平均気孔径１５μｍで請求項の範囲内であり、２つある気孔径分布のうち２０μm以上の極大値が２２μｍである。２０μｍ以上の極大値が請求項の好ましい値より若干小さいためガスによる攪拌効果が若干足りず５％の生産性阻害トラブルが発生したと考えられる。
実施例５は平均気孔径１８μｍで請求項の範囲内であり、２つある気孔径分布のうち２０μm以上の極大値が３０μｍである。平均気孔径が請求項の好ましい値より若干大きいため、背圧向上効果が足りなかったため5%の生産性阻害トラブルが発生したと考えられる。
実施例６は平均気孔径１８μｍで請求項の範囲内であり、２つある気孔径分布のうち２０μm以上の極大値が２２μｍである。平均気孔径が請求項の好ましい値より若干大きいため、背圧向上効果が足りなかったこと、極大値が請求項の好ましい範囲より若干低く攪拌効果が足りなかったため５％の生産性阻害トラブルが発生したと考えられる。
実施例７は平均気孔径１５μｍで請求項の範囲内であり、２つある気孔径分布のうち２０μm以上の極大値が６０μｍである。極大値が６０μｍと過度に大きいため背圧に悪影響を及ぼしたものと考えられる。
【００２５】
前述の各比較例では生産性疎外トラブルや鋼片品質異常が多く発生したが、各実施例では生産性阻害トラブルや品質異常はほとんどなく鋳造することができた。このことからも本発明の優位性は明らかである。
【産業上の利用可能性】
【００２６】
本発明によるガス吹き用ポーラス質耐火物およびそれを用いたガス吹きタンディッシュ上ノズルは、平均気孔径が５μｍ以上２０μｍ以下、かつ気孔径分布に極大値が二つ以上あり、そのうちの少なくとも一つが２２又は２５μｍ以上であるポーラス質耐火物を用い、鋳造中のアルミナ付着抑制に安定した作用を得ることができ、安定した鋳造を行うことができる。
【符号の説明】
【００２７】
１    ガス吹きタンディッシュ上ノズル
１Ａ    空間
２    タンディッシュ底部羽口耐火物
３    上プレート
４    下プレート
５    下ノズル
６    浸漬ノズル
７    鋳型（モールド）
８    上孔
９    下孔
１０    スライドバルブ装置
１１    開孔部
１２    鉄ケース
１３    ポーラス質耐火物
１４    シール材
１５    パイプ
２０    緻密質材料
Ａ    開孔部直上領域
Ｂ    開孔部からはずれた領域
Ｃ    付着物（アルミナ）
【図１】
0005630459.tif 000004
【図２】
0005630459.tif 000005
【図３】
0005630459.tif 000006
【図４】
0005630459.tif 000007
【図５】
0005630459.tif 000008
【図６】
0005630459.tif 000009